(57)【要約】      （修正有）【課題】薄肉でかつバリア性の優れた包装袋及びその製造方法を提供すること。【解決手段】基材層Ａ１１と基材層Ｂ１２とが積層された包装フィルム１０であり、基材層Ａ１１が、包装袋の外面となる第１面とその反対面である第２面とを有し、基材層Ｂ１２が、包装袋の内面となる第１面とその反対面である第２面とを有し、基材層Ａ１１の第２面または基材層Ｂ１２の第２面には、金属または金属酸化物の蒸着層１５が形成され、基材層Ａ１１および前記基材層Ｂ１２が、延伸されたポリプロピレン単独重合体フィルム層１１、１３を含み、少なくとも基材層Ｂ１２が、延伸されたポリプロピレン単独重合体フィルム層１３に加え、厚さ５μｍ以下で融点が１５０℃以下の熱融着層14を第１面側に含み、かつ腰感が５（GPａ）2以下であり、包装フィルムを横シールする際、リークしやすい部分に対して、他の部分よりも大きな圧力である。【選択図】図１
2008207830.tif 000002
【特許請求の範囲】
【請求項１】
包装フィルムを、筒状に成形し、縦シールおよび横シールを行って形成された包装袋において、
前記包装フィルムは、基材層Ａと基材層Ｂとが積層された積層フィルムであり、
前記基材層Ａが、包装袋の外面となる第１面と前記第１面とは反対面である第２面とを有し、
前記基材層Ｂが、包装袋の内面となる第１面と前記第１面とは反対面である第２面とを有し、
前記基材層Ａの第２面または前記基材層Ｂの第２面には、金属または金属酸化物の蒸着層が形成されており、
前記基材層Ａおよび前記基材層Ｂが、延伸されたポリプロピレン単独重合体フィルム層を含み、
少なくとも前記基材層Ｂが、前記延伸されたポリプロピレン単独重合体フィルム層に加え、厚さ５μｍ以下で融点が１５０℃以下の熱融着層を第１面側に含み、かつ、腰感が５（GPａ）2以下であるフィルムであり、
前記横シールは、前記包装フィルムのうち、形成される包装袋のリークしやすい部分に対して、他の部分よりも大きな圧力をかけることにより行われたことを特徴とする、包装袋。
【請求項２】
前記基材層Ａの前記第２面側に、更に印刷層が形成された、請求項１に記載の包装袋。
【請求項３】
前記印刷層には、プライマー処理が施され、該プライマー処理された面に接して前記蒸着層が形成されている、請求項２に記載の包装袋。
【請求項４】
前記基材層Ａと前記基材層Ｂとが、ドライラミネートにより積層された、請求項１〜３のいずれか１項に記載の包装袋。
【請求項５】
前記基材層Ａおよび前記基材層Ｂは、それぞれ、４０μｍ以下の厚みを有するフィルムである、請求項１に記載の包装袋。
【請求項６】
前記基材層Ｂの前記熱融着層が、プロピレンと他のオレフィンとの共重合体から形成されている、請求項１に記載の包装袋。
【請求項７】
前記基材層Ｂのフィルムの腰感が、２（GPａ）2以上である、請求項１に記載の包装袋。
【請求項８】
前記リークしやすい部分が、前記包装袋の中央部および両端部である、請求項１に記載の包装袋。
【請求項９】
前記横シールは、前記包装フィルムを押圧する押圧面を持つ横シールジョーによって行われ、
前記押圧面には、複数の凹凸が形成され、該複数の凸部の少なくとも１つは、形成される包装袋の中央部および両端部に相当する部分を押圧する凸部（ａ）が、他の部分を押圧する凸部（ｂ）よりも高さが高いか、或いは前記凸部（ｂ）の先端面に比して角度が急角度である横シールジョーを用いて前記横シールされた、請求項１に記載の包装袋。
【請求項１０】
包装フィルムを筒状に成形し、縦シール及び横シールを行って、包装袋を製造する方法において、
前記包装フィルムは、基材層Ａと基材層Ｂとが積層された積層フィルムであり、
前記基材層Ａが、包装袋の外面となる第１面と前記第１面とは反対面である第２面とを有し、
前記基材層Ｂが、包装袋の内面となる第１面と前記第１面とは反対面である第２面とを有し、
前記基材層Ａの第２面または前記基材層Ｂの第２面には、金属または金属酸化物蒸着層が形成されており、
前記基材層Ａおよび前記基材層Ｂが、延伸されたポリプロピレン単独重合体フィルム層を含み、
少なくとも前記基材層Ｂが、前記延伸されたポリプロピレン単独重合体フィルム層に加え、厚さ５μｍ以下で融点が１５０℃以下の熱融着層を第１面側に含み、かつ、腰感が５（GPａ）2以下であるフィルムであり、
前記横シールは、前記包装フィルムのうち、形成される包装袋のリークしやすい部分に対して、他の部分よりも大きな圧力をかけることにより行うことを特徴とする、包装袋の製造方法。
【請求項１１】
前記リークしやすい部分が、前記包装袋の中央部および両端部である、請求項１０に記載の包装袋の製造方法。
【請求項１２】
前記横シールは、前記包装フィルムを押圧する押圧面を持つ横シールジョーによって行われ、
前記押圧面には、複数の凹凸が形成され、該複数の凸部の少なくとも１つは、形成される包装袋の中央部および両端部に相当する部分を押圧する凸部（ａ）が、他の部分を押圧する凸部（ｂ）よりも高さが高いか、或いは前記凸部（ｂ）の先端面に比して角度が急角度である横シールジョーを用いて前記横シールを行う請求項１０に記載の包装袋の製造方法。
【発明の詳細な説明】
【技術分野】
【０００１】
本発明は、包装フィルムから形成された包装袋およびその製造方法に関する。特に、薄いシーラント層の包装フィルムを強固にシールすることによりリークしにくく、かつ、高い水蒸気バリア性を有する薄肉包装袋およびその製造方法に関する。
【背景技術】
【０００２】
従来、スナック菓子などの食品を包装するための包装袋の材料に用いる包装材料は、強度的性質、ヒートシラブル性、少なくとも賞味期限までの品質保持に必要な外気遮断性（水蒸気・酸素バリア性）等の要求性能を満足するために、典型例としては、包装袋の外側表面から順に、二軸延伸ポリプロピレンフィルム（ＯＰＰ）２０〜３０μｍ／印刷層／押出ポリエチレン層（ＰＥ）１５μｍ／蒸着ポリエチレンテレフタレートフィルム（ＶＭＰＥＴ）１２μｍ／押出ポリエチレン層（ＰＥ）１５μｍ／無延伸ポリプロピレンフィルム（ＣＰＰ）２０〜３０μｍの５層構造の積層フィルムが用いられてきた。
これらの積層包装フィルムは、通常、全体で８０〜１００μｍ程度の厚みを有しているが、包装袋は包装された食品が消費された後には、廃棄物となるので、膨大な量の廃棄物の発生源となり、地球環境問題等から、包装材料の薄肉化が望まれている。
特許文献１には、バリア性の包装材料が開示されているが、シーラント層として、７０μｍのポリエチレン層が用いられている。
【特許文献１】特開２０００−２６３７２２号公報
【０００３】
このため、二軸延伸ポリプロピレンフィルム（ＯＰＰ）３０μｍ／蒸着無延伸ポリプロピレンフィルム（ＶＭＣＰＰ）３０μｍの２層構造の積層フィルムが試みられたこともあったが、無延伸ポリプロピレンフィルムでは、水蒸気バリア性が不足して、実用的には不満足なものでしかなかった。
【０００４】
一方、欧米では、日本ほど湿気の問題がないため、袋外面側にヒートシール層を有する二軸延伸ポリプロピレン（ＯＰＨ）２０〜３０μｍ／印刷層／ドライラミネート接着剤／蒸着層／袋内面側にヒートシール層を有する二軸延伸ポリプロピレン（ＯＰＰ）２０〜３０μｍからなる薄肉包装材料が用いられてきた。
包装材料の薄肉化を図りながら、水蒸気バリア性を得るためには、欧米で用いられているように、袋外面側と袋の内面側の両方に、ヒートシラブル性の層を有する二軸延伸ポリプロピレンフィルムを用いることが好ましいが、特に湿度の高い日本での使用においては、前記ヒートシール層が薄いとリークしやすいという問題が発生する。特に、縦シール部分と横シール部分がオーバラップする個所のリークが問題となる。このため、特に日本においては、包装材料の薄肉化を図りながら、水蒸気バリア性を確保するとともに、リークを防止することは、従来の包装材料では不十分である。
【０００５】
一方、包装フィルムに横シールを行うための、横シール装置に用いられる横シールジョーとしては、従来よりフラットジョーまたはサーキュラージョーが用いられているが、十分なシール時間が得られるという点で、フラットジョーの方が一般的に使用されている。フラットジョーとしては、特許文献２および３に記載されているようなシールジョーが知られている。包装フィルムを加圧するシールジョー表面には、凹凸が設けられているが、通常、特許文献２および３に示されているように、シールジョー表面全体にわたって、同じ形状の凹凸が複数設けられている。このようなシールジョーを持つ横シール装置を用いて、上記のような薄い熱融着層しか持たない薄肉包装材料で包装袋を製造した場合、包装袋のシール部分からのリーク防止の点から、満足なシールができない。
【特許文献２】特開２００２−１０４３２７号公報
【特許文献３】特開２００６−１２３９７４号公報
【発明の開示】
【発明が解決しようとする課題】
【０００６】
したがって、本発明の第１の課題は、薄肉の包装フィルムから、水蒸気バリア性を有し、かつ、耐リーク性に優れた包装袋を得ることであり、本発明の第２の課題は、かかる包装フィルムから包装袋を製造する方法を確立することである。
【課題を解決するための手段】
【０００７】
上記２つの課題を解決するため、包装フィルムを、筒状に成形した後、縦シールおよび横シールを行って形成された包装袋及びかかる形成を行う包装袋の製造方法において、本発明では、
前記包装フィルムは、基材層Ａと基材層Ｂとが積層された積層フィルムであり、
前記基材層Ａが、包装袋の外面となる第１面と前記第１面とは反対面である第２面とを有し、
前記基材層Ｂが、包装袋の内面となる第１面と前記第１面とは反対面である第２面とを有し、
前記基材層Ａの第２面または前記基材層Ｂの第２面には、金属または金属酸化物蒸着層が形成されており、
前記基材層Ａおよび前記基材層Ｂが、延伸されたポリプロピレン単独重合体フィルム層を含み、
少なくとも前記基材層Ｂが、前記延伸されたポリプロピレン単独重合体フィルム層に加え、厚さ５μｍ以下で融点が１５０℃以下の熱融着層を第１面側に含み、かつ、腰感が５（GPａ）2以下であるフィルムであり、
前記横シールは、前記包装フィルムのうち、形成される包装袋のリークしやすい部分に対して、他の部分よりも大きな圧力をかけることにより行われることを最も主要な特徴とする。
【０００８】
上記の第１の課題は、上記特徴を有する、バリア性に優れ、かつ、耐リーク性のある包装袋により解決され、また上記の第２の課題は、上記特徴を有する、バリア性に優れ、かつ耐リーク性のある包装袋を製造できる方法によって解決される。
【０００９】
前記基材層Ａの前記第２面側に、更に印刷層が形成されていることが、商業上好ましく、またこの様態では、前記印刷層にプライマー処理が施され、該プライマー処理された面に接して前記蒸着層が形成されていることが好ましい。
前記基材層Ａと前記基材層Ｂとが、ドライラミネートにより積層されていることが好ましく、また、前記基材層Ａおよび前記基材層Ｂは、それぞれ、４０μｍ以下の厚みを有するフィルムであることが好ましい。
前記基材層Ｂの熱融着層は、プロピレンと他のオレフィンとの共重合体から形成されていることが好ましく、また前記基材層Ｂのフィルムの腰感が、２（GPａ）2以上であることが好ましい。
【００１０】
なお、前記リークしやすい部分は、特に、筒状に成形されたフィルムの両端が重なって縦シールが行われる包装袋の中央部および包装袋の両端部である。
また、上記のように特定部位にのみ大きな圧力を与えるには、前記横シールが、前記包装フィルムを押圧する押圧面を持つ横シールジョーによって行われ、
前記押圧面には、複数の凹凸が形成され、該複数の凸部の少なくとも１つは、形成される包装袋の中央部および両端部に相当する部分を押圧する凸部（ａ）が、他の部分を押圧する凸部（ｂ）よりも高さが高いか、或いは前記凸部（ｂ）の先端面に比して角度が急角度である横シールジョーを用いて前記横シールされることが好ましい。
【発明の効果】
【００１１】
包装フィルムの材質として、包装袋の内面を形成する前記基材層Ｂとして、薄い熱融着層を含む腰感の低いフィルムを用いて、かつ特定の個所にのみ局所的に大きなシール圧力を与えて横シールされた包装袋であるため、熱融着層が薄いにもかかわらず、リークが起こりにくい薄肉包装袋を得ることができる。
しかも、前記基材層Ｂの熱融着層が薄くできることにより、無延伸ポリプロピレンフィルム（ＣＰＰ）ではなく、二軸延伸ポリプロピレン（ＯＰＰ）のような、ポリプロピレン単独重合体層を含み、かつ延伸されたフィルムを設けることが可能になる。このため、形成された包装袋は、薄肉でありながら、水蒸気バリア性の優れたものとすることができる。
【００１２】
上記のような特定の個所にのみ局所的に大きなシール圧力をかけるには、押圧面には、複数の凹凸が形成され、該複数の凸部の少なくとも１つは、形成される包装袋の中央部および両端部に相当する部分を押圧する凸部（ａ）が、他の部分を押圧する凸部（ｂ）よりも高さが高いか、或いは前記凸部（ｂ）の先端面に比して角度が急角度である横シールジョーを用いることで、失敗なく、かつ工業生産的に効率よく行うことができる。
【発明を実施するための最良の形態】
【００１３】
（包装フィルム）
包装フィルムは、包装袋を構成する材料であって、筒状に成形し、縦シールおよび横シールを行って包装袋に形成される。前記包装フィルムは、包装袋に形成されたとき外側表面を構成する基材層Ａと、内側を構成する基材層Ｂ、および前記基材層Ａと前記基材層Ｂの間に設けられる金属または金属酸化物の蒸着層を有する。
前記基材層Ａと前記基材層Ｂは、それぞれ包装袋の外側面（基材層Ａの場合）または内側面（基材層Ｂの場合）となる第１面と、前記第１面とは反対面である第２面を有している。前記基材層Ａまたは前記基材層Ｂの第２面には、前記金属または金属酸化物蒸着層層が形成されている。
前記基材層Ａと前記基材層Ｂとは、前記第２面側どおしが、接着剤を介してドライラミネートされるか、または、ポリエチレン樹脂を押し出しながら、ドライラミネートされることに一体化して包装フィルムを形成していることが好ましい。なかでも、本発明の目的である薄肉包装袋の製造のためには、基材層ＡおよびＢフィルムが接着剤を介して積層（ドライラミネート）されていることが、より好ましい。
【００１４】
（基材層Ａ）
前記基材層Ａは、延伸されたポリプロピレン単独重合体フィルム層を含む。前記層に用いられる好適なフィルムとしては、二軸延伸ポリプロピレンフィルムを挙げることができる。延伸されたポリプロピレン単独重合体フィルム層の更に外表面側である、前記基材層Ａの第１面側には、形成する包装袋の様態によって、ヒートシラブル性を有する熱融着層を有していても、有していなくてもよい。すなわち、包装袋を形成するための縦シールを行うとき、包装フィルム基材層Ｂの内面どうしをあわせて縦シールを行う場合には、前記基材層Ａの表面に熱融着層を設ける必要はない。しかしながら、前記基材層Ｂの内面を、包装袋の基材層Ａの外面に重ねて縦シールを行場合には、前記基材層Ａの外面にヒートシラブル性を持たせるために、基材層Ａの第１面側には、熱融着層が形成される必要がある。
前記熱融着層を構成するポリマーとしては、プロピレンに他のオレフィンが共重合された低融点のオレフィン系ポリマー（例えば、プロピレン‐エチレン‐ブテン共重合体）が用いられ、前記基材層Ａフィルム外面に薄く形成される。本発明において、前記基材層Ａを構成するフィルムの厚さは、４０μｍ以下、好ましくは、３０μｍ以下、さらに好ましくは、２０μ以下であり、また、熱融着層が形成される場合には、該熱融着層の厚さは５μｍ以下であることが好ましい。
【００１５】
（基材層Ｂ）
一方、前記基材層Ｂには、包装袋の内面側がヒートシラブル性を有している必要があることから、前記基材層Ｂの第１面側には、熱融着層を有していることが求められる。
前記熱融着層を構成するポリマーとしては、融点が１５０℃以下のエチレン、プロピレン、ブテン、ペンテン、ヘキセン、オクテン、デセン等の炭素数が２〜１０のα−オレフィン系モノマーから選ばれた２種以上を重合して得られたランダムまたはブロック共重合体、なかでも、プロピレンと他のオレフィンとの共重合体（例えば、プロピレン‐エチレン‐ブテン共重合体、プロピレン‐ブテン共重合体）が好ましい。
【００１６】
本発明においては、前記基材層Ｂは、前記熱融着層のみから構成されるのではなく、前記基材層Ａ同様、延伸されたポリプロピレン単独重合体フィルム層を含み、好適には二軸延伸ポリプロピレンフィルムが用いられる。
したがって、前記基材層Ｂの前記第１面側に熱融着層を有し、その反対面である前記第２面側に、延伸されたポリプロピレン単独重合体フィルム層を有する。さらに、中間層として、ポリプロピレン単独重合体と低融点の熱融着層を構成する共重合体との中間的な性質を有するエチレン−プロピレン共重合体層が形成されていてもよい。
前記基材層Ｂ全体としての厚さは、４０μｍ以下、好ましくは、３０μｍ以下、さらに好ましくは、２０μｍ以下であり、そのうち、前記熱融着層の厚みは５μｍ以下が好ましく、またこのように薄くても、本発明の包装袋の構成においては十分なヒートシラブル性も確保できる。下記で詳述するように、本発明においては、特定の横シールジョーを用いて、包装フィルムの横シールを行うので、前記熱融着層の厚みが５μｍ以下でも、耐リーク性の高い包装袋を形成することができるからである。
【００１７】
本発明の包装袋においては、従来の包装袋とは異なり、包装袋内面に二軸延伸ポリプロピレンフィルムのような、延伸されたポリプロピレン単独重合体フィルム層が設けられているのが特徴である。このような構成とすることにより、包装袋の内面にまで、延伸されたポリプロピレン単独重合体フィルム層が存在していることにより、包装袋の水蒸気遮断性が格段に向上する。したがって、薄肉の包装袋でありながら、水蒸気遮断性が優れる。しかも、本発明においては、後述のとおり、包装フィルムの横シールは、前記包装フィルムのうち、形成される包装袋のリークしやすい部分に対して、他の部分よりも大きな圧力をかけることにより行われることから、基材層Ｂの熱融着層が薄いにもかかわらず、十分なシール性を有し、リークしにくい包装袋を得ることができる。
【００１８】
本発明においては、前記基材層Ｂを構成するフィルムとしては、５（GPａ）2以下の腰感の低いフィルムを用いることが必要である。腰感の低いフィルムを用いることにより、横シール時に、リークの起こりやすい部分である、包装袋の両端部または中央部に相当する部分において、包装フィルムが所望の形状に変形しやすく、しかも、離型時に元の形に復元しようとするスプリングバック現象の発生を抑制できるので、包装袋として十分なシールを行うことができる。この点、腰感が５（GPａ）2を超える、腰感の強いフィルムでは、離型時にスプリングバック現象があるため、シールが不完全となり、リークが発生しやすくなる。
一方、本発明では、前記基材層Ｂは、延伸されたポリプロピレン単独重合体フィルム層を含有させることから、無延伸ポリプロピレン単独フィルムを用いた場合よりも、どうしても腰感は高くなってしまう。このため、前記基材層Ｂの腰感は、２（GPａ）2以上となり、通常は３（GPａ）2以上を有することになる。
【００１９】
ここで、（GPａ）2とは、［縦方向引張り弾性率×横方向引張り弾性率］を意味し、この式により前記基材層Ｂの腰感を表すことができる。この値が高ければ、腰感が強くなり、低ければ腰感が弱くなる。フィルムの引張り弾性率は、ＪＩＳ−Ｋ−７１２７記載の方法により測定できる。
【００２０】
（蒸着層）
本発明においては、基材層ＡまたはＢに金属または金属酸化物の蒸着層が形成される。前記蒸着層は、通常の蒸着法により、３００〜１５００Åの厚さの金属（金属アルミニウム、金属鉄等）または金属酸化物層（酸化アルミニウム、酸化鉄、酸化ケイ素等）が形成される。前記蒸着層は、基材層ＡまたはＢのいずれかの第２面に形成されるが、好ましくは、基材層Ａの第２面に形成される。
【００２１】
（印刷層）
本発明の包装袋には、商業的側面から一般的にデザインが印刷されるのが普通であり、このため、前記包装フィルムには、印刷層が設けられるのが普通である。本発明において、かかる印刷層は、通常、前記基材層Ａの第２面に形成される。その方法としては、まず、グラビア印刷等により印刷層が形成され、この印刷層の上に、定法によりプライマー処理（アンカー処理）が施されるのが一般的である。この場合、前記蒸着層は、プライマー処理された前記印刷層の上に形成される。そして前記基材層Ａと前記基材層Ｂの積層に際しては、前記基材層Ａの前記蒸着層面と、前記基材層Ｂの第２面が、接着剤を介して積層される。一方、基材層Ａの第２面に印刷層が形成され、基材層Ｂの第２面に蒸着層が形成された場合には、基材層Ａのプライマー処理された印刷層面と基材層Ｂの蒸着層面とが接着剤を介して積層される。
【００２２】
（積層例）
本発明において用いられる包装フィルムは、以上のような構成となるが、その一例を図１に示す。図１において、上方が包装袋外側表面であり、下方が内側面である。本様態において、包装フィルム１０は、基材層Ａ１１（延伸されたポリプロピレン単独重合体フィルム層）／（アンカー処理された）印刷層１６／蒸着層１５／接着剤１７／基材層Ｂ１２の構成となっており、基材層Ｂ１２は、その第２面側に、延伸されたポリプロピレン単独重合体フィルム層１３を有し、その第１面側（最内面）に熱融着層１４を有する２層構造になっている。
【００２３】
（装置）
本発明の包装袋を製造するための包装機（縦型包装機）の１例を図２に示す。図２に示されている縦型包装機２０は、フィルムロールから供給された包装フィルム１０を、筒状フォーマ２１に沿わせることによって筒状に形成し、長手方向に重なり部分を縦シールし、ついで、筒状フィルムは下方に送られて、所定間隔で横シールされ、シール個所が切断されて、包装袋Ｂが完成する。
【００２４】
このようにして包装袋を製造するために、縦型包装機は、筒状フォーマ２１、フィルムをフォーマに沿わせて送るためのプルダウンベルト２２、縦シールを行う縦シール機構２３、横シールを行う横シール機構２４から構成され、前記横シール機構２４には、包装フィルムを切断する横シールジョー及びナイフ、該横シールジョーを支持し、包装フィルムに対して接触離反するための機構から構成されている。
【００２５】
（横シールジョーの形状）
本発明における横シールジョーの形状としては、フラット型の押圧面に複数の凹凸（セレーション）が形成されたものが一般的に使用される。この点、本発明における包装フィルムに対しては、包装袋にしたときにリークの起こりやすい部位となる、形成により包装袋の中央部（縦シールのためフィルムの両端が重なる部分）および両端部（包装フィルムが折り重なる部分）に相当する部分に、より大きなシール圧をかけることのできるセレーションの横シールジョーを用いることが重要であることを見出した。
【００２６】
本発明で用いられる横シールジョーは、フラットジョーであって、かつ包装フィルムの部分のうち、前記のリークしやすい部分により大きなシール圧がかかるようにジョー形状が調整されている。包装フィルムの上記所定の部分のみ大きなシール圧を与える方法としては、大きなシール圧を与える横シールジョー押圧面の凸部（ａ）を包装袋の他の部分を押圧する凸部（ｂ）よりも高さを高くする方法と、前記凸部（ｂ）の先端面に比して角度が急角度とする方法がある。
このうち、図３には、凸部（ａ）が、前記凸部（ｂ）の先端面に比して角度が急角度とする方法を採用した横シールジョー２５の押圧面形状の具体例を示した。図３に示したように、横シールジョー２５の押圧面には複数の凹凸が形成され、その複数の凸部の頂部が、平坦なもの２５ｂとナイフエッジ形状のもの２５ａの先端の勾配が相違する２種類の凸部から構成されている。そして、包装袋の中央部と両端部に相当する凸部（ａ）２５ａにおいて、先端がエッジとなっており、それ以外の部分の凸部（ｂ）２５ｂにおいて、先端が平坦となっている。
一方、横シールジョー押圧面の凸部（ａ）の高さを凸部（ｂ）よりも高くする方法は、公知の手法を採用することができる。具体的な一例としては、下記特許文献４に記載されているようなセレーションを持つ横シールジョーが使用可能である。特許文献４に記載のシールジョーのセレーションは、複数の凸部の頂部すべてが同一平面上にあるのではなく、一部の凸部の頂部が他の凸部の頂部よりも若干高く形成されていて、局部的に大きな封止圧力がかかるようになっている。
【特許文献４】特開２００６−５０２９２０号公報
【００２７】
本発明においては、上記の先端角度を変化させる方法と、高さを変化させる方法のいずれの横シールジョーも使用可能であるが、凸部が同一高さの頂部を有し、頂部に平坦面と尖った面とを有する先端角度を変化させるの方法のほうが、より好適である。包装袋全幅に渡ってリークなくシールが行われるという本発明の効果を、より一層発揮できるからである。
【００２８】
従来のフィルムでは，包装フィルムの内面側は、低融点フィルムでシーラント層（熱融着層）を含む構成を採用した場合、リークのないシールを行うためには、前記シーラント層の厚みとしては２０〜３０μｍ程度必要とした。しかし、本発明では、上記のような横シールを行うことにより、前記基材層Ｂの最内面（第１面）にある熱融着層の厚みが、５μｍ以下で十分である。このような薄い熱融着層でも、上記のように、リークを起こしやすい部分に、局部的に大きなシール圧がかかるため、厚みが薄くても十分なシール強度を有する包装袋が得られ、シール後、形成された包装袋を加圧しても、該包装袋のシール部分が破れて、包装袋内のエアーがリークするという問題が発生しにくい。本発明では、特定の構成の包装フィルムを用いて、上記のような横シールを行うことにより、薄地で、しかも十分なシール強度と耐リーク性を有し、加えて水蒸気バリアの高い包装袋を得ることができる。
特に、本発明においては、前記基材層Ｂが、熱融着層のほかに、二軸延伸ポリプロピレンフィルムなどの、延伸されたポリプロピレン単独重合体フィルム層を含む構成であるので、包装袋の内面を低融点ポリマー層のみから形成されていた従来の包装袋に比べて、水蒸気透過性に優れている。
また、前記基材層Ｂは、腰感が５（GPａ）2以下のフィルムであるため、シール時のスプリングバック現象が生じることなく、上記のような局部圧のかかる横シールの効果と相俟って、形成された包装袋は、完全なシールが行われたものとすることができる。
【００２９】
なお、本発明における縦及び横シールは、定法のヒートシール装置により行われるが、ヒートシールの代替として、超音波シール機構や高周波誘導加熱方式が採用されてもよい。
【実施例】
【００３０】
（１．包装フィルムの作製）
下記の構成の包装フィルムを作成し、バリア性能を測定した。
二軸延伸ポリプロピレンフィルム（ＯＰＰ）３０μｍに、包装袋として要求される通常の印刷を施して印刷層を設け、該印刷層に、大日精化社製のメジウムをプライマー処理し、ついで該プライマー処理面に蒸着層として金属アルミニウム蒸着（５５０Å）を行って、フィルムＡを得た。フィルムＡの腰感は、９．９（GPａ）2であった。
一方、片面に３μｍの融点１３０℃の熱融着層を有する二軸延伸ポリプロピレンフィルムをフィルムＢをとした。前記フィルムＢに用いた二軸延伸ポリプロピレンフィルムは、ポリプロピレン２７μｍ／ポリプロピレンとプロピレン‐エチレン‐ブテン共重合体（配合比１：１）との混合物１０μｍ／プロピレン‐ブテン共重合体３μｍを共押出して作成したフィルム３０μｍを二軸延伸して得られた。フィルムＢの腰感は、４．７（ＧＰａ2）であった。
フィルムＡを基材層Ａ、フィルムＢを基材層Ｂとして、前記フィルムＡの蒸着層側の面（前記基材層Ａの第２面）と、フィルムＢの熱融着層と反対の面（前記基材層Ｂの第２面）とを、接着剤を用いてドライラミネートして、基材層Ａ３０μｍ／プライマー処理された印刷層／蒸着層／接着剤／基材層Ｂ３０μｍ／の構成を有する包装フィルムを作成した。
【００３１】
（２．水蒸気バリア性の測定）
上記で得られた包装フィルムと、下記の比較フィルムＡ及びＢについて水蒸気バリア性を測定した。
・比較フィルムＡ（５層）：ＯＰＰ３０μｍ／印刷面／ＰＥ／ＶＭＰＥＴ／ＰＥ／ＣＰＰ３０μｍ
・比較フィルムＢ（２層）：ＯＰＰ３０μｍ／ＶＭＣＰＰ３０μｍ
なお、ＯＰＰ：二軸延伸ポリプロピレンフィルム、ＰＥ：ポリエチレンフィルム、ＶＭＰＥＴ：蒸着ポリエチレンテレフタレートフィルム、ＣＰＰ：無延伸ポリプロピレンフィルム、ＶＭＣＰＰ：蒸着無延伸ポリプロピレンフィルム
【００３２】
〔測定方法〕
装置：    ＭＯＣＯＮ社製  ＰＥＲＭＡＴＲＡＮ  Ｗ３／３１
測定条件：４０℃、９０％ＲＨ
〔測定結果〕
実施例の包装フィルム    0.2ｇ/ｍ2・day
比較フィルムＡ          0.3g/m2・day
比較フィルムＢ          0.8g/m2・day
上記測定結果から、実施例の包装フィルムでは、薄肉でありながら、包装フィルムの内外両面に二軸延伸フィルムを用いているために、高い水蒸気バリア性が得られていることが分かる。
【００３３】
（３．包装袋の作製）
上記で得られた実施例の包装フィルムをイシダ社製包装機ＡＴＬＡＳに供給しながら、定法により縦シールを行い、次いで、シール面に図３に示す形状の凹凸を有するフラット型の横シールジョーを用いて横シールを行って、ポテトチップス７０ｇを充填した包装袋（サイズ：３２×２０ｃｍ）を製作した。
上記実施例で製作した包装袋を、下記の方法によりリークの有無を調べた結果、リークはなかった。包装フィルムの外面・内面ともに、薄いシーラント層がコートされた二軸延伸フィルムを用いても、本発明の横シールジョーを用いることにより、耐リーク性の優れた包装袋を得ることができた。しかも、包装袋内面にも、二軸延伸ポリプロピレンフィルムが用いられているため、水蒸気バリア性が高く、薄肉包装材料でありながら、高い品質の包装袋を得ることができた。
【産業上の利用可能性】
【００３４】
本発明により、水蒸気バリア性に優れ、リークのしにくい、高い性能を維持しながら、薄肉包装材料で包装された包装袋を得ることができるので、特に、包装材料製造分野、食品包装分野において、産業上の利用価値が高い。
【図面の簡単な説明】
【００３５】
【図１】本発明に係る薄肉包装袋の全体構成の一例を示す概略断面図である。
【図２】本発明に係る薄肉包装袋の製造方法に用いられる縦型包装機の全体構成を示す概略図である。
【図３】本発明に係る薄肉包装袋を製造するために用いられる横シールジョーの斜視図である。
【符号の説明】
【００３６】
１０                  包装フィルム
１１                  基材層Ａ（延伸されたポリプロピレン単独重合体フィルム層）
１２                  基材層Ｂ
１３                  基材層Ｂの延伸されたポリプロピレン単独重合体フィルム層
１４                  基材層Ｂの熱融着層
１５                  蒸着層
１６                  印刷層
１７                  接着剤
２０                  縦型包装機
２１                  フォーマ
２２                  プルダウンベルト
２３                  縦シール機構
２４                  横シール機構
２５                  横シールジョー
２５ａ                横シールジョー押圧面凸部分（ａ）
２５ｂ                横シールジョー押圧面凸部分（ｂ）
Ｃ                    包装袋に封入される商品
Ｂ                    形成された包装袋
【図１】
2008207830.tif 000003
【図２】
2008207830.tif 000004
【図３】
2008207830.tif 000005